(57)【要約】【課題】耐汚染性、耐久性、外観が良好な塗膜を形成可能な艶消し塗料組成物を提供する。【解決手段】樹脂エマルションと、光触媒作用を有する金属酸化物と、体質顔料とを少なくとも含有する艶消し塗料組成物であって、樹脂エマルションは、シリコーン樹脂エマルションとシリコーン樹脂エマルション以外の合成樹脂エマルションとを含有し、シリコーン樹脂と合成樹脂との質量比（樹脂固形分）が７：３〜１：９であり、かつ、樹脂エマルション中の樹脂固形分１００質量部に対して、光触媒作用を有する金属酸化物が４〜７０質量部、体質顔料が８０質量部以上配合されていることを特徴とする。【選択図】  なし【特許請求の範囲】
【請求項１】
樹脂エマルションと、光触媒作用を有する金属酸化物と、体質顔料とを少なくとも含有する艶消し塗料組成物であって、
樹脂エマルションは、シリコーン樹脂エマルションと該シリコーン樹脂エマルション以外の合成樹脂エマルションとを含有し、シリコーン樹脂と合成樹脂との質量比（樹脂固形分）が７：３〜１：９であり、かつ、
樹脂エマルション中の樹脂固形分１００質量部に対して、光触媒作用を有する金属酸化物が４〜７０質量部、体質顔料が８０質量部以上配合されていることを特徴とする艶消し塗料組成物。
【請求項２】
前記光触媒作用を有する金属酸化物は、アナターゼ型二酸化チタンであることを特徴とする請求項１に記載の艶消し塗料組成物。
【請求項３】
着色顔料をさらに含有することを特徴とする請求項１または２に記載の艶消し塗料組成物。
【請求項４】
前記着色顔料は、ルチル型二酸化チタンであることを特徴とする請求項３に記載の艶消し塗料組成物。
【発明の詳細な説明】
【０００１】
【発明の属する技術分野】
本発明は外壁の塗装に好適に使用される低汚染型の艶消し塗料組成物に関する。
【０００２】
【従来の技術】
建築物外壁の塗装に使用される塗料には、形成される塗膜の耐久性が優れ、外観が良好で、雨筋汚れなどの汚れが付着しにくい性質、すなわち耐汚染性も備えていることが要求されている。
塗膜に耐汚染性を付与する方法としては、塗膜の表面を親水化することにより雨筋ができにくいようにしたり、土埃のようなシリカ系の汚れや排気ガスのようなカーボン系の汚れを雨で洗い流せるようにしたりすることが従来より知られている。ところが、塗膜の表面を親水化する方法では、これらの汚れをある程度防止できても、雨水などの水分が塗膜の表面に留まりやすく、塗膜の種類によってはその吸水性も高まることから、カビや藻などの生物系汚染を引きおこし、さらには吸水性の高まりにより塗膜の物性が低下する場合もあり、必ずしも有効な方法ではなかった。
【０００３】
また、最近では、塗料にアナターゼ型二酸化チタンなどの光触媒を配合することにより、耐汚染性を備えた塗膜を形成することも検討されている。（例えば、特許文献１および２参照）。
【０００４】
【特許文献１】
特開２０００−３０３００４号公報
【特許文献２】
特開２００１−６４５８３号公報
【０００５】
【発明が解決しようとする課題】
しかしながら、塗料に光触媒を配合した場合には、光触媒が、塗膜に付着した有機性の汚れだけでなく、塗料のバインダとして使用されている合成樹脂をも劣化させてしまうために、塗膜の耐久性が不十分となるうえ、塗膜の外観も低下するという問題があった。
このように従来、耐汚染性と耐久性と良好な外観とを兼ね備えた塗膜を形成可能な塗料は未だ見出されていなかった。
【０００６】
【課題を解決するための手段】
本発明者らは、上記課題に鑑みて鋭意検討した結果、体質顔料を一定量以上含有する艶消し塗料組成物において、バインダ樹脂として特定の樹脂エマルションを使用するとともに、光触媒作用を有する金属酸化物を特定の範囲で使用することによって、従来困難であった耐汚染性と耐久性とを兼ね備え、さらに外観も良好な塗膜を形成できることを見出し、本発明を完成させるに至った。
【０００７】
本発明の艶消し塗料組成物は、樹脂エマルションと、光触媒作用を有する金属酸化物と、体質顔料とを少なくとも含有する艶消し塗料組成物であって、樹脂エマルションは、シリコーン樹脂エマルションと該シリコーン樹脂エマルション以外の合成樹脂エマルションとを含有し、シリコーン樹脂と合成樹脂との質量比（樹脂固形分）が７：３〜１：９であり、かつ、樹脂エマルション中の樹脂固形分１００質量部に対して、光触媒作用を有する金属酸化物が４〜７０質量部、体質顔料が８０質量部以上配合されていることを特徴とする。
前記光触媒作用を有する金属酸化物は、アナターゼ型二酸化チタンであることが好ましい。
また、本発明の艶消し塗料組成物は、前記着色顔料をさらに含有することが好ましい。
前記着色顔料としては、ルチル型二酸化チタンが好適である。
【０００８】
【発明の実施の形態】
以下、本発明を詳細に説明する。
本発明の艶消し塗料組成物は、バインダとして作用する樹脂エマルションと、光触媒作用を備えた金属酸化物と、形成される塗膜を艶消し調とするための体質顔料とを含有するものであって、樹脂エマルションとしては、シリコーン樹脂エマルションとシリコーン樹脂エマルション以外の合成樹脂エマルションとを含むものを使用する。
シリコーン樹脂エマルションはポリオルガノシロキサンが水中に分散した乳濁液であって、ポリオルガノシロキサンとしては塗膜を形成するものであれば特に制限はなく、例えば、ポリジメチルシロキサン、ポリジエチルシロキサン、ポリジプロピルシロキサン、ポリジブチルシロキサン、ポリジイソプロピルシロキサン、ポリジヘキシルシロキサン、ポリジオクチルシロキサン、ポリエチルメチルシロキサン、ポリメチルプロピルシロキサン、ポリブチルメチルシロキサン、ポリイソプロピルメチルシロキサン、ポリヘキシルメチルシロキサン、ポリメチルオクチルシロキサン、ポリエチルプロピルシロキサン、ポリブチルオクチルシロキサンなどが挙げられる。これらのポリオルガノシロキサンは単独で使用してもよいし、２種以上を併用してもよい。
【０００９】
シリコーン樹脂エマルション以外の合成樹脂エマルションに用いられる合成樹脂は、バインダとして機能するものであれば特に制限はなく、例えば、アクリル系重合体、アクリルシリコン系共重合体、スチレン系重合体、酢酸ビニル系重合体、塩化ビニル系重合体、エポキシ系重合体、フタル酸系重合体、ポリエステル系重合体、ウレタン系重合体などが挙げられる。これらの重合体は単独で使用してもよいし、２種以上を併用してもよい。
【００１０】
樹脂エマルションにおけるシリコーン樹脂とシリコーン樹脂以外の合成樹脂との質量比（樹脂固形分）は、７：３〜１：９の範囲、すなわち、シリコーン樹脂が７０〜１０質量％で、シリコーン樹脂以外の合成樹脂が３０〜９０質量％である。
【００１１】
ここで、シリコーン樹脂の質量比が１０質量％未満であると、形成された塗膜中の合成樹脂が艶消し塗料組成物中の金属酸化物の光触媒作用により経時的に劣化した際に、この金属酸化物や体質顔料、さらには必要に応じて添加される着色顔料が塗膜中で強固に保持されず、これらが徐々に脱落して塗膜の白亜化が進行してしまう。また、塗膜の吸水性が増加し、カビや藻などの生物系汚染が増加する傾向があり、形成された塗膜の耐久性も不十分となる。一方、シリコーン樹脂の質量比が７０質量％を超えると造膜性が低下し、塗膜の形成が困難となる。
シリコーン樹脂の質量比が７０〜１０質量％の範囲であると、体質顔料、金属酸化物、着色顔料の周囲に、光触媒により分解されにくく、耐候性、撥水性にも優れたシリコーン樹脂がネットワーク化し、これらを強固に保持するため、塗膜形成後の初期の段階において、金属酸化物の光触媒作用により合成樹脂の劣化が進行しても、体質顔料、金属酸化物、着色顔料の脱落は抑制され、白亜化は初期よりも後には進行せず、塗膜の耐久性（耐候性）が維持される。また、塗膜の吸水性が増加せず、その結果、生物系汚染も抑えられる。また、シリコーン樹脂の質量比が１０〜７０質量％の範囲であると、形成される塗膜の防水性、透湿性もともに優れる。より好ましいシリコーン樹脂の比率は、２０〜５０質量％である。
さらに、このようにして形成される塗膜は、体質顔料を一定量以上含有し、体質顔料が塗膜表面に凹凸を形成することにより艶消し感が発現する艶消し調のものであるので、塗膜形成後の初期の段階において、上述のように塗膜表面の合成樹脂が劣化した場合であっても、目視による外観の低下はほとんど認められず、その意匠性にも影響はない。
【００１２】
光触媒作用を有する金属酸化物としては、酸化チタン、酸化亜鉛、酸化タングステン、酸化鉄、酸化スズ、酸化ビスマスなどが挙げられるが、これらの中でも優れた光触媒作用を奏する点から、アナターゼ型二酸化チタンが好ましい。アナターゼ型二酸化チタンとしては、特に制限はなく、好ましくは平均粒子径１〜１０００ｎｍ、さらに好ましくは５０〜５００ｎｍのものが適している。
光触媒作用を有する金属酸化物は、樹脂エマルション中の樹脂固形分１００質量部に対して、４〜７０質量部、好ましくは７〜４０質量部の範囲で配合される。４質量部未満では、金属酸化物の光触媒作用が小さく、合成樹脂の劣化は抑えられるが、耐汚染性も低下する。一方、７０質量部を超えると、合成樹脂の劣化が顕著となり、経時的に金属酸化物や体質顔料などが脱落して耐久性が劣るとともに外観も低下する。
【００１３】
体質顔料としては、塗料に一般に使用されるものであれば特に制限はなく、炭酸カルシウム、硫酸カルシウム、タルククレー、硫酸バリウム、酸化ケイ素、ベンナイト炭酸マグネシウム、炭酸バリウム、アスベスト、ケイソウ土などが挙げられるが、特に、コスト面に優れることから、炭酸カルシウムが好ましい。
体質顔料は、樹脂エマルション中の樹脂固形分１００質量部に対して、８０質量部以上、好ましくは１５０質量部以上の範囲で配合される。また、好ましい上限は３００質量部である。８０質量部未満では、高級感のある意匠性を備えた艶消し塗膜を形成できないうえ、金属酸化物の光触媒作用により塗膜表面の合成樹脂が経時的に劣化した場合、目視による外観低下が目立つようになる。すなわち、このような範囲で体質顔料を含有するからこそ、金属酸化物が光触媒として作用し、塗膜形成後の初期の段階において上述のように塗膜表面の合成樹脂が劣化した場合であっても、外観、意匠性を維持することができる。
【００１４】
艶消し塗料組成物には、以上説明した樹脂エマルションと、光触媒作用を有する金属酸化物と、体質顔料の他、着色顔料を必要に応じて配合してもよい。
着色顔料としては、ルチル型二酸化チタン、酸化亜鉛、酸化鉄、フタロシアニンブルー、カーボンブラック、フタロシアニングリーン、コバルトなどが挙げられるが、ルチル型二酸化チタンを使用すると、形成される艶消し塗膜が高級感、意匠性を備えた艶消し白色塗膜となる。
【００１５】
さらに、艶消し塗料組成物には、必要に応じて、その他の添加剤を添加してもよい。その他の添加剤としては、例えば、分散剤、消泡剤、粘度調整剤、造膜助剤、ｐＨ調整剤、防腐剤、防カビ剤、光安定剤などが挙げられる。これら添加剤は１種単独で使用してもよいし、２種以上を併用してもよい。
【００１６】
艶消し塗料組成物を製造する方法としては、樹脂エマルションと、光触媒作用を有する金属酸化物と、体質顔料と、必要に応じて添加される着色顔料と添加剤とを高速撹拌機などを使用して、均一に混合すればよい。
【００１７】
艶消し塗料組成物の塗装方法としては、まず、吹付け塗り、刷毛塗り、ローラ塗り、コテ塗り、フローコータ塗り、ロールコータ塗りなどで対象面に対して均一に塗布し、その後、適宜硬化すればよい。
また、艶消し塗料組成物により形成される塗膜の厚さは、好ましくは５０〜６００μｍ、さらに好ましくは８０〜３００μｍである。このような範囲であると、塗膜の透湿性と防水性とがともに良好で、かつ、意匠性も十分に発現するものとなる。
【００１８】
このような艶消し塗料組成物は、樹脂エマルションと、光触媒作用を有する金属酸化物と、体質顔料とを少なくとも含有する艶消し塗料組成物であって、樹脂エマルションは、シリコーン樹脂エマルションとシリコーン樹脂エマルション以外の合成樹脂エマルションとを含有し、シリコーン樹脂と合成樹脂との質量比（樹脂固形分）が７：３〜１：９であり、かつ、樹脂エマルション中の樹脂固形分１００質量部に対して、光触媒作用を有する金属酸化物４〜７０質量部、体質顔料が８０質量部以上配合されているので、塗膜形成後の初期の段階において、金属酸化物の光触媒作用により合成樹脂が劣化しても、体質顔料、金属酸化物、着色顔料の脱落は抑制され、白亜化はそれ以降は進行せず、耐久性（耐候性）が維持される。また、塗膜形成後の初期の段階において合成樹脂が劣化しても、塗膜中には体質顔料が一定以上含まれ、艶消し調であるので、目視による塗膜の外観低下も認められない。また、塗膜の吸水性が増加せず、その結果、生物系汚染も抑えられる。
すなわち、このような艶消し塗料組成物によれば、耐汚染性、耐久性、外観および意匠性も良好な塗膜を形成できる。
【００１９】
【実施例】
以下、本発明を実施例を挙げて具体的に説明する。
（実施例１）
シリコーン樹脂エマルション（旭化成ワッカーシリコーン（株）製ＷＡＣＫＥＲ  ＢＳ４５、樹脂固形分５０質量％）２１質量部と、アクリル樹脂エマルション（旭化成（株）製ポリトロンＥ−８５５０、樹脂固形分５０質量％）９質量部と、アナターゼ型二酸化チタン（石原産業（株）製Ｗ−１０）４．５質量部と、着色顔料としてルチル型二酸化チタン（石原産業（株）製ＣＲ−９５）７．５質量部と、体質顔料として炭酸カルシウム（日東粉化（株）製ＮＷ＃２００）３３質量部、分散剤としてノプコスパース４４Ｃ（サンノプコ（株）製）０．４質量部、消泡剤としてＢＹＫ−０２３（ビックケミー（株）製）０．２質量部、粘度調整剤ＨＥＣ−ＡＶ−１５Ｆ（ヒドロキシエチルセルロース、フジケミカル（株）製）０．３質量部と、造膜助剤（長瀬産業（株）製テキサノール）１質量部、ｐＨ調整剤として工業用２５％アンモニア水溶液（大盛加工（株））０．１質量部と、水２３質量部とを配合し、高速撹拌機を用いて６０分間撹拌混合し艶消し塗料組成物を調製した。
【００２０】
ついで、この艶消し塗料組成物を以下のようにして評価した。結果を表１に示す。
１）耐久性（耐候性）
サンシャインウエザオメータで１０００時間促進試験を行った後、塗膜表面の白亜化度合いをＪＩＳ  Ｋ５６００−８−６に沿って評価した。
試験片は、スレート板上に溶剤系プライマーを７５ｇ／ｃｍ２塗布し乾燥し、その上に水系用下塗剤を３００ｇ／ｃｍ２になるように塗布し乾燥後、さらに実施例１で得られた艶消し塗料組成物を４００ｇ／ｃｍ２となるようにスプレー塗装し、１４日間自然乾燥したものを試験片とした。
◎：等級１
○：等級２〜３
△：等級４
×：等級５
２）造膜性
スレート板上に溶剤系プライマーを７５ｇ／ｃｍ２塗布し乾燥し、その上に水系用下塗剤を３００ｇ／ｃｍ２になるように塗布し乾燥後、さらに実施例１で得られた艶消し塗料組成物を４００ｇ／ｃｍ２となるようにスプレー塗装し、試験片とした。その後、２０℃、６５％ＲＨの条件下、種々の乾燥時間でこの試験片を乾燥させ、水に２４時間浸漬した。その際に塗膜の膨れや流出が発生しなくなるまでに必要とする最小乾燥時間を測定し、評価した。
◎：４時間未満の乾燥で塗膜の膨れや流出が発生しない。
○：４時間以上５時間未満の乾燥で塗膜の膨れや流出が発生しない。
△：５時間以上６時間未満の乾燥で塗膜の膨れや流出が発生しない。
×：６時間以上の乾燥で塗膜の膨れや流出が発生しない。
３）光活性
上記耐久性の評価で使用したものと同じ試験片を用意し、この試験片の塗膜上にメチレンブルー溶液（メタノール溶媒、濃度１０００ｐｐｍ）を塗布した後、１ｍＷ／ｃｍ２のブラックライトを１２時間照射した。このようなブラックライトの照射による試験片の色差の回復率を求め、評価した。
◎：２０％以上回復
○：１５％以上２０％未満回復
△：１０％以上１５％未満回復
×：１０％未満の回復
４）汚染性
上記耐久性の評価で使用したものと同じ試験片を用意し、この試験片を６ケ月屋外曝露し、雨筋汚染の程度を目視で評価した。
◎：雨筋が全くない
○：ほとんど雨筋がない
△：わずかに雨筋が発生
×：雨筋が目立つ
５）透湿性
ろ紙上に塗料組成物を４００ｇ／ｃｍ２スプレー塗装し、１４日間自然乾燥したものを試験片とした。そして、ＪＩＳ  Ｚ  ０２０８（１９７６）に準拠し、温度４０℃、相対湿度６５％の環境下で、試験片の透湿性を評価した。
◎：３００ｇ／ｍ２・２４ｈ以上
○：２００〜３００ｇ／ｍ２・２４ｈ未満
△：１００〜２００ｇ／ｍ２・２４ｈ未満
×：１００ｇ／ｍ２・２４ｈ未満
【００２１】
（実施例２〜５、比較例１〜５）
各成分の配合量を表１に示すようにした以外は実施例１と同様にして艶消し塗料塗料組成物を調製し、同様に評価した。結果を表１に示す。なお、表１中の数値は、いずれも質量部数である。
【００２２】
【表１】
2004315727.tif 000002
【００２３】
【発明の効果】
以上説明したように本発明によれば、従来困難であった耐汚染性と耐久性とを兼ね備え、さらに外観も良好な塗膜を形成することができる。